(57)【特許請求の範囲】
【請求項１】
ゼオライトの製造方法において、
ベンジル基を含む第１構造誘導物質、ゼオライトの原料結晶、塩基性物質、及び蒸留水を含む水和ゲルを準備するステップ；並びに
前記水和ゲルを水熱合成するステップ
を含み、
前記ゼオライトの原料結晶は、アルミニウム酸化物及びシリカを含み、
前記ベンジル基を含む第１構造誘導物質は、ベンジルトリメチルアンモニウムイオン、ベンジルトリエチルアンモニウムイオン、ベンジルトリプロピルアンモニウムイオン及びベンジルトリブチルアンモニウムイオンを陽イオンとする水酸化物、ハロゲン化物、炭酸塩、及び硫酸塩からなる群より選択される少なくとも１種を含み、
前記水和ゲルは、第２構造誘導物質をさらに含み、
前記第２構造誘導物質は、下記化学式で表されるイオンを陽イオンとする水酸化物、ハロゲン化物、炭酸塩、及び硫酸塩からなる群より選択される少なくとも１種を含み、
【化１】
0006799304.tif 000005
前記化学式で、Ｒ１は、Ｃ１〜Ｃ４のアルキル基からなる群より選択された１つであり、Ｒ２は、Ｃ１〜Ｃ４のアルキル基からなる群より選択された１つであり、Ｒ３は、Ｃ８〜Ｃ２０のアルキル基からなる群より選択された１つである
ことを特徴とする、ベンジル基を含む構造誘導物質を用いたゼオライトの製造方法。
【請求項２】
製造されたゼオライトの平均粒子直径が、０．２μｍ〜１．０μｍであることを特徴とする、請求項１に記載のベンジル基を含む構造誘導物質を用いたゼオライトの製造方法。
【請求項３】
前記ゼオライトの原料結晶は、ＳｉＯ２／Ａｌ２Ｏ３のモル比が５〜６００であることを特徴とする、請求項１に記載のベンジル基を含む構造誘導物質を用いたゼオライトの製造方法。
【請求項４】
製造されたゼオライトが、ＳＳＺ−１３（Ｓｔａｎｄａｒｄ  Ｏｉｌ  Ｓｙｎｔｈｅｔｉｃ  Ｚｅｏｌｉｔｅ−１３）形態であることを特徴とする、請求項１に記載のベンジル基を含む構造誘導物質を用いたゼオライトの製造方法。
【請求項５】
前記ゼオライトの原料結晶は、ＳｉＯ２／Ａｌ２Ｏ３のモル比が４９０〜５１０であり、該原料結晶から製造されたゼオライトが、ＢＥＡ（Ｚｅｏｌｉｔｅ  Ｂｅｔａ）形態であることを特徴とする、請求項３に記載のベンジル基を含む構造誘導物質を用いたゼオライトの製造方法。
【請求項６】
前記水和ゲルは、硫酸イオンを含む化合物をさらに含むことを特徴とする、請求項１に記載のベンジル基を含む構造誘導物質を用いたゼオライトの製造方法。
【発明の詳細な説明】
【技術分野】
【０００１】
本発明は、ベンジル基を含む構造誘導物質を用いたゼオライトの製造方法及びそれから製造されたゼオライトに関する。より詳しくは、本発明は、ベンジル基を含む構造誘導物質を用いることで、原資材費用の減少、工程費用の減少等の効果が得られる、ベンジル基を含む構造誘導物質を用いたゼオライトの製造方法に関する。
【背景技術】
【０００２】
ゼオライトは、分子出入が可能な細孔が規則的に分布された３次元的なアルミノシリケート鉱物であり、１７５６年にスウェーデンの鉱物学者であるＣｒｏｎｓｔｅｄにより初めて発見された。彼が、天然ゼオライト鉱石を加熱したときに泡を立てながら沸くような現象を観察して、沸石という意味を有するゼオライト（ｚｅｏｌｉｔｅ）と名付けた。
【０００３】
ゼオライトは一般に、内部にあるナノサイズ（ｎａｎｏｓｉｚｅ）の細孔（ｐｏｒｅ）中に水分子が満たされているが、加熱や減圧によってゼオライトの構造に本質的変化を起こすことなく脱離し、大気中に放置すると、再び吸着（ａｄｓｏｒｐｔｉｏｎ）する性質がある。このような特異な性質のため、ゼオライトは鉱物学者や化学者の研究対象となった。
【０００４】
ゼオライト骨格の一般的な化学的組成は、ＳｉＯ４４−とＡｌＯ４５−とで構成された正四面体の単位が酸素架橋を通じて連結されている。このとき、Ｓｉは＋４の形式電荷を有するが、Ａｌは＋３の形式電荷しか有しないので、Ａｌが存在する位置ごとに陰電荷を１つずつ収容している。したがって、電荷の相殺のために陽イオンが存在するようになり、陽イオンは細孔の内部に存在し、残りの空間は一般に水分子で満たされている。ゼオライトは、特異な結晶構造から吸着能やイオン交換能力を有し、産業的に有用な物理化学的特性を有している。鉱物質のうち最も優れた陽イオン交換能力を有し、陽イオンを選択的に交換してゼオライトの種類によってそれぞれ異なる選択的交換特性を示す。ゼオライトの骨格を成すＳｉは＋４価であるが、Ａｌは＋３価であるため、アルミニウムにより生じた電荷の差を中和させるために陽イオンが必要である。陽イオンは、特定の位置に固定されていないでゼオライトの骨格において陰電荷を帯びる位置に帯電されているので、他の陽イオンに変わることができる。例えば、Ａ陽イオンが含まれているゼオライトをＢ陽イオンが含まれている水溶液に入れると、Ａ陽イオンは水溶液側に出て、Ｂ陽イオンがゼオライトに入る。このようにゼオライトに含まれている陽イオンと溶液に含まれている陽イオンとが互いに変わる現象を陽イオン交換（ｃａｔｉｏｎ  ｅｘｃｈａｎｇｅ）と言う。ゼオライトの陽イオン交換は、陽イオンの種類、サイズ及び電荷量、イオン交換の温度、陽イオンの濃度、溶液で陽イオンに影響を与える陰イオンの種類、溶液の特性及びゼオライトの構造的特性に影響を受ける。
【０００５】
最近では、自動車の排気ガス中における窒素酸化物の選択還元触媒として、特に、銅が担持されているゼオライトが注目されている。しかし、工業的に用いるためには、充分なイオン交換能力や固体酸性を有すると同時に、吸着剤あるいは触媒担体としての耐久性が必要である。
【０００６】
例えば、従来報告されているゼオライトを吸着剤あるいは触媒担体に用いた場合、耐久性及び耐熱性が低くなり、水熱処理過程でゼオライトの構造が破壊される問題点を有している。
【０００７】
したがって、水熱処理過程でゼオライトの構造が破壊される問題点を克服し得る新規ゼオライトの製造方法及びそれから製造されたゼオライトが要求される。
【発明の概要】
【発明が解決しようとする課題】
【０００８】
本発明が解決しようとする課題は、上記したような従来技術の短所及び問題点を改善することであり、本発明の一側面は、ベンジル基を含む構造誘導物質を用いたゼオライトの製造方法を提供することにある。
【０００９】
本発明の他の側面は、前記一側面の製造方法によって製造されたベンジル基を含む構造誘導物質を用いたゼオライトを提供することにある。
【課題を解決するための手段】
【００１０】
前記課題を達成するために、本発明は、ベンジル基を含む構造誘導物質を用いたゼオライトの製造方法を提供する。前記ベンジル基を含む構造誘導物質を用いたゼオライトの製造方法は、
ベンジル基を含む第１構造誘導物質、ゼオライトの原料結晶、塩基性物質、及び蒸留水を含む水和ゲルを準備するステップ；並びに
前記水和ゲルを水熱合成するステップ
を含み、
前記ゼオライトの原料結晶は、アルミニウム酸化物及びシリカを含み、
前記ベンジル基を含む第１構造誘導物質は、ベンジルトリメチルアンモニウムイオン、ベンジルトリエチルアンモニウムイオン、ベンジルトリプロピルアンモニウムイオン及びベンジルトリブチルアンモニウムイオンを陽イオンとする水酸化物、ハロゲン化物、炭酸塩、及び硫酸塩からなる群より選択される少なくとも１種を含む、ベンジル基を含む構造誘導物質を用いる。
【００１１】
本発明の一実施例によると、前記水和ゲルは、第２構造誘導物質をさらに含むことができ、前記第２構造誘導物質は、下記化学式で表されるイオンを陽イオンとする水酸化物、ハロゲン化物、炭酸塩、及び硫酸塩からなる群より選択される少なくとも１種を含み得る。
【化１】
0006799304.tif 000002
【００１２】
前記化学式で、Ｒ１は、Ｃ１〜Ｃ４のアルキル基からなる群より選択された１つであり、Ｒ２は、Ｃ１〜Ｃ４のアルキル基からなる群より選択された１つであり、Ｒ３は、Ｃ８〜Ｃ２０のアルキル基からなる群より選択された１つであることを特徴とする。
【００１３】
第２構造誘導物質をさらに含んだ水和ゲルを用いて製造されたゼオライトの平均粒子直径は、０．２μｍ〜１．０μｍであってもよい。
【００１４】
本発明の一実施例によると、前記ゼオライトの原料結晶は、ＳｉＯ２／Ａｌ２Ｏ３のモル比が５〜６００であり、前記製造方法によって製造されたゼオライトは、ＳＳＺ−１３（Ｓｔａｎｄａｒｄ  Ｏｉｌ  Ｓｙｎｔｈｅｔｉｃ  Ｚｅｏｌｉｔｅ−１３）の形態を有し得る。
【００１５】
本発明の一実施例によると、前記合成ゼオライトは、ＳｉＯ２／Ａｌ２Ｏ３のモル比が４９０〜５１０のゼオライト原料を使用するＢＥＡ（Ｚｅｏｌｉｔｅ  Ｂｅｔａ）の形態であってもよい。
【００１６】
本発明の一実施例によると、前記水和ゲルは、硫酸イオンを含む化合物をさらに含み得る。
【００１７】
前記課題を達成するために、本発明の他の側面は、Ｓｉ／Ａｌのモル比が１０〜１００であり、７５０℃〜９５０℃の温度範囲で水熱処理した後もゼオライトの構造が維持されるゼオライトを提供する。
【００１８】
前記ゼオライトの構造は、８５０℃〜９５０℃の高い温度範囲で水熱処理した後もゼオライトの構造が維持される。
【００１９】
前記ゼオライトは、前記水熱処理した後も比表面積が５００ｍ２／ｇ以上、６００ｍ２／ｇ以下であってもよい。
【００２０】
前記ゼオライトの構造は、ゼオライトの格子当たりＡｌ原子が０〜４個含まれ、Ｃｕ／Ａｌのモル比が０．２〜０．４であってもよい。
【００２１】
前記ゼオライトは、高温での水熱処理後に２５０℃〜５００℃の温度範囲で選択的触媒還元反応が行われるとき、ＮＯｘ転換率が５０％以上、８０％以下を維持し得る。
【発明の効果】
【００２２】
本発明によると、ベンジル基を含む構造誘導物質を用いることで、原資材費用の減少、工程費用の減少等の効果を得ることができる。
【００２３】
また、本発明の第１構造誘導物質及び第２構造誘導物質を用いることで、水熱の安定性に優れたゼオライトを製造することができる。それによって、高温での水熱処理後もゼオライトの構造が維持されて高い選択的触媒還元反応（Ｓｅｌｅｃｔｉｖｅ  Ｃａｔａｌｙｔｉｃ  Ｒｅｄｕｃｔｉｏｎ）の活性を得ることができる。
【００２４】
また、Ｃ８〜Ｃ２０のアルキル基を有するベンジル基を含む構造誘導物質をさらに用いることで、マイクロ細孔とメソ細孔とを同時に有するゼオライトを製造することができる。それによって、反応物の拡散が容易になり、多様な触媒反応に適用できる。
【００２５】
また、ゼオライトの合成母液に硫酸イオンを添加することで、水熱反応の速度が高くなってゼオライトの合成時間が短くなる。それによって、工程時間短縮の効果を得ることができる。
【００２６】
また、アルミニウム酸化物及びシリカを含む原料のＳｉＯ２／Ａｌ２Ｏ３のモル比に応じて、所望する構造を有するゼオライトを製造することができる。
【００２７】
本発明の技術的効果は、以上で言及したことに制限されず、言及しなかったまた他の技術的効果は、以下の記載から当業者に明確に理解されるべきである。
【図面の簡単な説明】
【００２８】
【図１】本発明の好ましい実施例によって、ベンジル基を含む構造誘導物質を用いたゼオライトの製造方法を示したフローチャートである。
【図２】製造例１及び比較例のゼオライトのＸＲＤパターン並びに２９Ｓｉ−ＮＭＲスペクトルを示した図である。
【図３】比較例、製造例１、及び製造例４のゼオライトのＳＥＭイメージである。
【図４】製造例１、製造例２、製造例３、製造例４、及び製造例５のゼオライトのＸＲＤパターンである。
【図５】製造例６のゼオライトのＸＲＤパターン及びＳＥＭイメージである。
【図６】比較例及び製造例１のゼオライトにそれぞれ銅が担持された銅担持ゼオライトのＸＲＤパターンである。
【図７】比較例及び製造例１のゼオライトにそれぞれ銅が担持された銅担持ゼオライトに水熱処理を行った後のイメージである。
【図８】比較例及び製造例１のゼオライトにそれぞれ銅が担持された銅担持ゼオライトのＳＣＲ反応活性を示したグラフである。
【発明を実施するための形態】
【００２９】
本発明は、様々な修正及び変形を許容し、その特定の実施例が図面に例示され、以下で詳しく説明される。しかし、本発明は開示された特別な形態に限定されず、本発明は請求項によって定義された本発明の思想と合致する全ての修正、均等、及び代用を含む。
【００３０】
層、領域、又は基板のような要素が他の構成要素の「上（ｏｎ）」に存在すると言及されるとき、これは、直接的に他の要素上に存在するか又はその間に中間要素が存在できることを理解すべきである。
【００３１】
例えば、第１、第２等の用語が様々な要素、成分、領域、層、及び／又は地域を説明するために用いられ得るが、このような要素、成分、領域、層、及び／又は地域は、このような用語によって限定されないことを理解すべきである。
【００３２】
図１は、本発明の好ましい実施例によって、ベンジル基を含む構造誘導物質を用いたゼオライトの製造方法を示したフローチャートである。
【００３３】
図１を参照すると、本発明によるベンジル基を含む構造誘導物質を用いたゼオライトの製造方法は、大きく２つのステップで形成される。
【００３４】
まず、水和ゲルを準備するステップである（ステップＳ１００）。
【００３５】
具体的に、前記水和ゲルは、アルミニウム酸化物及びシリカを含む原料、ベンジル基を含む第１構造誘導物質（Ｓｔｒｕｃｔｕｒｅ  Ｄｉｒｅｃｔｉｎｇ  Ａｇｅｎｔ、ＳＤＡ）、塩基性物質、及び蒸留水を含む。
【００３６】
前記アルミニウム酸化物及びシリカを含むゼオライトの原料としては、ゼオライトＹの形態、超安定ゼオライトＹ（Ｕｌｔｒａ  Ｓｔａｂｌｅ  Ｚｅｏｌｉｔｅ  Ｙ、ゼオライトＵＳＹ）の形態等の原料を用いることができる。
【００３７】
前記アルミニウム酸化物及びシリカを含むゼオライトの原料物質のＳｉＯ２／Ａｌ２Ｏ３のモル比に応じて、本発明で製造されるベンジル基を含む構造誘導物質を用いたゼオライトの形態が変わり、所望する構造を有するゼオライトを製造することができる。
【００３８】
前記ベンジル基を含む構造誘導物質を用いたゼオライトの第１形態は、ＳＳＺ−１３（Ｓｔａｎｄａｒｄ  Ｏｉｌ  Ｓｙｎｔｈｅｔｉｃ  Ｚｅｏｌｉｔｅ−１３）の形態であり、前記ゼオライトの原料物質のＳｉＯ２／Ａｌ２Ｏ３のモル比が５〜６００である場合に製造される。一実施例で、本発明では、ＳｉＯ２／Ａｌ２Ｏ３のモル比が３０であるゼオライトＵＳＹを用いた。
【００３９】
前記ゼオライトの原料物質のＳｉＯ２／Ａｌ２Ｏ３のモル比が５〜８０である場合、特に本発明の目的である水熱安定性に優れたゼオライトを得ることができる。
【００４０】
前記ベンジル基を含む構造誘導物質を用いたゼオライトの第２形態は、ＢＥＡ（Ｚｅｏｌｉｔｅ  Ｂｅｔａ）の形態であり、前記ゼオライトの原料物質のＳｉＯ２／Ａｌ２Ｏ３のモル比が特定範囲の４９０〜５１０である場合に製造される。一実施例で、本発明では、ＳｉＯ２／Ａｌ２Ｏ３のモル比が５００であるゼオライトＵＳＹを用いた。
【００４１】
前記第１構造誘導物質（Ｓｔｒｕｃｔｕｒｅ  Ｄｉｒｅｃｔｉｎｇ  Ａｇｅｎｔ、ＳＤＡ）は、ベンジルトリメチルアンモニウムイオン、ベンジルトリエチルアンモニウムイオン、ベンジルトリプロピルアンモニウムイオン及びベンジルトリブチルアンモニウムイオンを陽イオンとする水酸化物、ハロゲン化物、炭酸塩、及び硫酸塩からなる群より選択される少なくとも１つの化合物を用いることができる。
【００４２】
例えば、前記第１構造誘導物質（ＳＤＡ）として、ベンジルトリメチルアンモニウム水酸化物、ベンジルトリエチルアンモニウム水酸化物、ベンジルトリプロピルアンモニウム水酸化物、ベンジルトリブチルアンモニウム水酸化物、ベンジルトリメチルアンモニウムハロゲン化物、ベンジルトリエチルアンモニウムハロゲン化物、ベンジルトリプロピルアンモニウムハロゲン化物、及びベンジルトリブチルアンモニウムハロゲン化物からなる群より選択される少なくとも１つの化合物を用いることができる。
【００４３】
既存のアダマンタン系列の構造誘導物質を用いず、上述したベンジル基を含む構造誘導物質を用いることで、原材料費用の減少、工程費用の減少等の効果を得ることができる。
【００４４】
前記塩基性物質は、前記蒸留水に混合して塩基性水溶液を調製するための物質であって、前記水和ゲルとの相溶性に問題がない塩基性物質であれば限定なく用いることができ、例えば、ＮａＯＨを用いることができる。
【００４５】
本発明のベンジル基を含む構造誘導物質を用いたゼオライトのメソ細孔を形成するために、前記水和ゲルは、第２構造誘導物質をさらに含み得る。
【００４６】
前記第２構造誘導物質は、下記化学式で表される陽イオンを含む水酸化物、ハロゲン化物、炭酸塩、及び硫酸塩からなる群より選択される少なくとも１つの化合物である。
【化２】
0006799304.tif 000003
【００４７】
前記化学式で、Ｒ１及びＲ２は、それぞれメチル基、エチル基、プロピル基、及びブチル基のいずれか１つであり、Ｒ３は、炭素数８〜２０のアルキル基からなる群より選択された１つであってもよい。好ましくは、ベンジルジメチルヘキサデシルアンモニウムハロゲン化物を用いた。
【００４８】
このように、炭素数８〜２０のアルキル基を有するベンジル基を含む第２構造誘導物質をさらに含むことで、マイクロ細孔とメソ細孔とを同時に有するゼオライトを製造することができる。それによって、反応物の拡散が容易になり、多様な触媒反応に適用できる。
【００４９】
前記水和ゲルを準備した後、前記水和ゲルを水熱合成するステップが行われる（ステップＳ２００）。
【００５０】
前記水熱合成は、既知の水熱合成過程により、好ましくは、１４０℃にて２０ｒｐｍ〜６０ｒｐｍで回転しながら、４日〜１０日間水熱合成した。
【００５１】
一方、水和ゲルを準備するステップ（ステップＳ１００）で、前記水和ゲルが硫酸イオンを含有した化合物をさらに含む場合、水熱反応速度が高くなってゼオライトの合成時間が短くなる。それによって、工程時間短縮の効果を得ることができる。
【００５２】
一実施例で、硫酸イオン含有化合物としてＮａ２ＳＯ４を用いた。それによって、水熱合成工程が１日〜４日に短縮された。
【００５３】
本発明の他の実施例によると、上述した製造方法によって製造されたベンジル基を含む構造誘導物質を用いたゼオライトが提供される。
【００５４】
本実施例によるベンジル基を含む構造誘導物質を用いたゼオライトは、Ｓｉ／Ａｌのモル比が１０〜１００であり、アルミニウムの含量が少なく、水熱安定性に優れる。したがって、７５０℃以上の水熱処理工程に供してもゼオライトの構造的変化が起きない特徴を有する。
【００５５】
前記ゼオライトは、平均粒子直径が０．２μｍ〜０．５μｍであって、マイクロ細孔を有することができる。また、前記ゼオライトの製造時に前記第２構造誘導物質がさらに含まれる場合、平均粒子直径が０．２μｍ〜１．０μｍであって、マイクロ細孔とメソ細孔とを同時に有するゼオライトが得られる。
【００５６】
一方、前記製造されたゼオライトに銅を担持させる工程を通じて、銅が担持されたＳＳＺ−１３形態のゼオライト（Ｃｕ−ＳＳＺ−１３）を製造することができる。Ｃｕ−ＳＳＺ−１３は、窒素酸化物の還元触媒、特に、アンモニアを還元剤で用いる選択的触媒還元（ＳＣＲ）に用いられるゼオライトとして知られている。
【００５７】
本発明のゼオライトは、７５０℃以上の水熱処理工程に供してもゼオライトの構造的変化が起きないので、銅が担持されたＳＳＺ−１３形態のゼオライト（Ｃｕ−ＳＳＺ−１３）を製造して、７５０℃以上の温度でＳＣＲの触媒として用いることができる。
【００５８】
具体的に、本発明の一実施例による銅が担持されたＳＳＺ−１３形態のゼオライト（Ｃｕ−ＳＳＺ−１３）は、７５０℃〜９５０℃の温度でＳＣＲの触媒として用いることができる。
【実施例】
【００５９】
以下、本発明の理解を助けるために好ましい実験例（ｅｘａｍｐｌｅ）を提示する。ただし、下記の実験は本発明の理解を助けるためのものに過ぎず、本発明が下記の実験例によって限定されるものではない。
【００６０】
以下で用いられる構造誘導物質はＳＤＡと表記する。
【００６１】
＜製造例１：ベンジルトリメチルアンモニウムヒドロキシド（ＳＤＡ１）を用いたゼオライトの製造＞
蒸留水にＮａＯＨを溶解させた後、アルミニウム酸化物及びシリカを含むゼオライトＵＳＹ（このとき、ＳｉＯ２／Ａｌ２Ｏ３のモル比＝３０）を添加し、均一溶液になるまで混合して混合溶液を調製した。ベンジルトリメチルアンモニウムヒドロキシド（ＳＤＡ１）を前記混合溶液に添加した後、均一溶液になるまで混合して、次のようなモル比の組成を有する水和ゲルを製造した。
ＳｉＯ２：ＮａＯＨ：ＳＤＡ１：Ｈ２Ｏ＝１：０．２：０．２：２２．６２
【００６２】
前記水和ゲルを、１４０℃にて２０ｒｐｍ〜６０ｒｐｍで回転しながら４日〜１０日間水熱合成した後、遠心分離して試料を回収した。
【００６３】
＜製造例２：ベンジルトリメチルアンモニウムクロライド（ＳＤＡ２）を用いたゼオライトの製造＞
蒸留水にＮａＯＨを溶解させた後、アルミニウム酸化物及びシリカを含むゼオライトＵＳＹ（このとき、ＳｉＯ２／Ａｌ２Ｏ３のモル比＝３０）を添加し、均一溶液になるまで混合して混合溶液を調製した。ベンジルトリメチルアンモニウムクロライド（ＳＤＡ２）を前記混合溶液に添加した後、均一溶液になるまで混合して、次のようなモル比の組成を有する水和ゲルを製造した。
ＳｉＯ２：ＮａＯＨ：ＳＤＡ２：Ｈ２Ｏ＝１：０．４：０．４：２２．６２
【００６４】
前記水和ゲルを、１４０℃にて２０ｒｐｍ〜６０ｒｐｍで回転しながら４日〜１０日間水熱合成した後、遠心分離して試料を回収した。
【００６５】
＜製造例３：ベンジルトリエチルアンモニウムクロライド（ＳＤＡ３）を用いたゼオライトの製造＞
蒸留水にＮａＯＨを溶解させた後、アルミニウム酸化物及びシリカを含むゼオライトＵＳＹ（このとき、ＳｉＯ２／Ａｌ２Ｏ３のモル比＝３０）を添加し、均一溶液になるまで混合して混合溶液を調製した。ベンジルトリエチルアンモニウムクロライド（ＳＤＡ３）を前記混合溶液に添加した後、均一溶液になるまで混合して、次のようなモル比の組成を有する水和ゲルを製造した。
ＳｉＯ２：ＮａＯＨ：ＳＤＡ３：Ｈ２Ｏ＝１：０．４：０．４：２２．６２
【００６６】
前記水和ゲルを、１４０℃にて２０ｒｐｍ〜６０ｒｐｍで回転しながら４日〜１０日間水熱合成した後、遠心分離して試料を回収した。
【００６７】
＜製造例４：ベンジルトリメチルアンモニウムヒドロキシド（ＳＤＡ１）及びベンジルジメチルヘキサデシルアンモニウムクロライド（ＳＤＡ４）を用いたゼオライトの製造＞
蒸留水にＮａＯＨを溶解させた後、アルミニウム酸化物及びシリカを含むゼオライトＵＳＹ（このとき、ＳｉＯ２／Ａｌ２Ｏ３のモル比＝３０）を添加し、均一溶液になるまで混合して混合溶液を調製した。ベンジルトリメチルアンモニウムヒドロキシド（ＳＤＡ１）及びベンジルジメチルヘキサデシルアンモニウムクロライド（ＳＤＡ４）を前記混合溶液に添加した後、均一溶液になるまで混合して、次のようなモル比の組成を有する水和ゲルを製造した。
ＳｉＯ２：ＮａＯＨ：ＳＤＡ１：ＳＤＡ４：Ｈ２Ｏ
＝１：０．２：０．２：０．０１：２２．６２
【００６８】
前記水和ゲルを、１４０℃にて２０ｒｐｍ〜６０ｒｐｍで回転しながら４日〜１０日間水熱合成した後、遠心分離して試料を回収した。
【００６９】
＜製造例５：ベンジルトリメチルアンモニウムヒドロキシド（ＳＤＡ１）及びＮａ２ＳＯ４を用いたゼオライトの製造＞
蒸留水にＮａＯＨを溶解させた後、アルミニウム酸化物及びシリカを含むゼオライトＵＳＹ（このとき、ＳｉＯ２／Ａｌ２Ｏ３のモル比＝３０）を添加し、均一溶液になるまで混合して混合溶液を調製した。ベンジルトリメチルアンモニウムヒドロキシド（ＳＤＡ１）及びＮａ２ＳＯ４を前記混合溶液に添加した後、均一溶液になるまで混合して、次のようなモル比の組成を有する水和ゲルを製造した。
ＳｉＯ２：ＮａＯＨ：ＳＤＡ１：Ｈ２Ｏ：Ｎａ２ＳＯ４
＝１：０．２：０．２：２２．６２：０．１
【００７０】
前記水和ゲルを、１４０℃にて２０ｒｐｍ〜６０ｒｐｍで回転しながら１日〜４日間水熱合成した後、遠心分離して試料を回収した。
【００７１】
＜製造例６：ＳｉＯ２／Ａｌ２Ｏ３のモル比が５００であるゼオライトＵＳＹを用いたゼオライトの製造＞
蒸留水にＮａＯＨを溶解させた後、アルミニウム酸化物及びシリカを含むゼオライトＵＳＹ（このとき、ＳｉＯ２／Ａｌ２Ｏ３のモル比＝５００）を添加し、均一溶液になるまで混合して混合溶液を調製した。ベンジルトリメチルアンモニウムヒドロキシド（ＳＤＡ１）を前記混合溶液に添加した後、均一溶液になるまで混合して、次のようなモル比の組成を有する水和ゲルを製造した。
ＳｉＯ２：ＮａＯＨ：ＳＤＡ１：Ｈ２Ｏ＝１：０．３：０．２：２２．６２
【００７２】
前記水和ゲルを、１４０℃にて２０ｒｐｍ〜６０ｒｐｍで回転しながら４日〜１０日間水熱合成した後、遠心分離して試料を回収した。
【００７３】
下記表１に、前記製造例１〜６で用いられた混合物の組成を纏めた。
【００７４】
【表１】
0006799304.tif 000004
【００７５】
＜比較例＞
常用化されたＳＳＺ−１３形態のゼオライトとして、Ｎ，Ｎ，Ｎ−トリアルキルアダマンタンアンモニウム水酸化物を含んだ水和ゲルを、水熱合成して製造した。
【００７６】
図２は、前記製造例１及び比較例のゼオライトのＸＲＤパターン並びに２９Ｓｉ−ＮＭＲスペクトルを示した図である。
【００７７】
図２を参照すると、ＳｉＯ２／Ａｌ２Ｏ３のモル比が３０であるゼオライトＵＳＹを用いた場合、ＳＳＺ−１３（Ｓｔａｎｄａｒｄ  Ｏｉｌ  Ｓｙｎｔｈｅｔｉｃ  Ｚｅｏｌｉｔｅ−１３）形態のゼオライトが製造されたことが分かる。
【００７８】
また、図２の（ａ）を参照すると、高価なアダマンタン系列の構造誘導物質を用いなくとも、結晶性に優れたＳＳＺ−１３形態のゼオライトが製造されたことが確認できる。
【００７９】
図２の（ｂ）を参照すると、製造例１の製造過程を通じてＳｉ／Ａｌのモル比が大きいＳＳＺ−１３形態のゼオライトが製造されたことが確認できる。
【００８０】
したがって、原料のＳｉＯ２／Ａｌ２Ｏ３のモル比が５〜６００である場合、ＳＳＺ−１３形態のゼオライトが製造されることが確認できる。
【００８１】
このように、アダマンタン系列の構造誘導物質ではないベンジル基を含む構造誘導物質を用いることで、相対的に高価なアダマンタン系列の構造誘導物質が不必要となるので、原資材費用が節減され、工程時間も短縮されて、水熱合成に所与される費用が減少する等の効果が得られる。
【００８２】
図３は、比較例、製造例１、及び製造例４のゼオライトのＳＥＭイメージである。
【００８３】
図３の（ａ）を参照すると、既存のＳＳＺ−１３ゼオライトは、１μｍ以上の平均粒子直径を有することが確認できる。
【００８４】
図３の（ｂ）を参照すると、製造例１で製造されたゼオライトは、ナノサイズの粒子直径を有するもので、特に、０．２μｍ〜０．５μｍの平均粒子直径を有することが確認できる。すなわち、製造例１によって、粒子サイズが小さいゼオライトが製造されたことが分かる。
【００８５】
図３の（ｃ）を参照すると、製造例４で製造されたゼオライトは、０．２μｍ〜１．０μｍの平均粒子直径を有することが確認できる。すなわち、分子鎖が長いベンジルジメチルヘキサデシルアンモニウムを添加することで、マイクロ細孔とメソ細孔とを同時に有するゼオライトが製造されたことが分かる。
【００８６】
したがって、炭素数８〜炭素数２０のアルキル基を有するベンジル基を含む第２構造誘導物質を追加で用いることで、マイクロ細孔とメソ細孔とを同時に有するゼオライトを製造することができる。それによって、反応物の拡散が容易になり、多様な触媒反応に適用できることを確認することができる。
【００８７】
図４は、製造例１、製造例２、製造例３、製造例４、及び製造例５のゼオライトのＸＲＤパターンである。
【００８８】
図４を参照すると、製造例１、製造例２、製造例３、製造例４、及び製造例５で製造されたゼオライトは、全てＳＳＺ−１３構造であることが分かる。
【００８９】
したがって、本発明の好ましい実施例によって、ベンジルトリメチルアンモニウム水酸化物、ベンジルトリエチルアンモニウム水酸化物、ベンジルトリプロピルアンモニウム水酸化物、ベンジルトリブチルアンモニウム水酸化物、ベンジルトリメチルアンモニウムハロゲン化物、ベンジルトリエチルアンモニウムハロゲン化物、ベンジルトリプロピルアンモニウムハロゲン化物、及びベンジルトリブチルアンモニウムハロゲン化物からなる群より選択される少なくとも１種の構造誘導物質を用いてゼオライトを製造する場合、同一の構造を有するゼオライトが製造されることが分かる。
【００９０】
一方、製造例５で、Ｎａ２ＳＯ４を水和ゲルに添加することで、１日〜４日間の水熱合成だけでも、４日〜１０日間水熱合成したゼオライトと同一の構造を有するゼオライトを製造できることが分かる。
【００９１】
したがって、硫酸イオンを含む化合物をさらに含む場合、水熱反応速度が高くなってゼオライトの合成時間が短くなり、それによって、工程時間が短縮され得る。
【００９２】
図５は、製造例６のゼオライトのＸＲＤパターン及びＳＥＭイメージである。
【００９３】
図５の（ａ）及び図５の（ｂ）を参照すると、ＳｉＯ２／Ａｌ２Ｏ３のモル比が５００であるゼオライトＵＳＹを用いた場合、ＢＥＡ（Ｚｅｏｌｉｔｅ  Ｂｅｔａ）形態のゼオライトが製造されたことが分かる。
【００９４】
したがって、ゼオライトＵＳＹのＳｉＯ２／Ａｌ２Ｏ３のモル比が特定数値である場合、ＳＳＺ−１３形態のゼオライト以外に他の形態のゼオライトが製造され得ることを確認することができる。一実施例で、ＳｉＯ２／Ａｌ２Ｏ３のモル比が４９０〜５１０である原料で製造されたゼオライトは、ＢＥＡ（Ｚｅｏｌｉｔｅ  Ｂｅｔａ）形態であることが分かる。
【００９５】
図６は、比較例及び製造例１のゼオライトにそれぞれ銅が担持された銅担持ゼオライトのＸＲＤパターンである。
【００９６】
具体的に、製造例１で製造されたゼオライト及び比較例のゼオライトに銅を担持させた後、７５０℃及び９００℃でそれぞれ水熱処理（Ｈｙｄｒｏｔｈｅｒｍａｌ  Ａｇｉｎｇ、ＨＴＡ）し、水熱処理されていない銅担持ゼオライト（ｆｒｅｓｈ）とともにＸＲＤパターンを確認した。
【００９７】
図６の（ａ）を参照すると、銅が担持された比較例、すなわち、既存のＣｕ−ＳＳＺ−１３の場合、９００℃の水熱処理過程を経ると、ゼオライトピークが消えて石英ピークが現われることが分かる。
【００９８】
図６の（ｂ）を参照すると、銅が担持された製造例１、すなわち、本発明のＣｕ−ＳＳＺ−１３の場合、９００℃の水熱処理過程を経た後も、ゼオライトピークが消えないことが分かる。
【００９９】
したがって、本発明の実施例によって製造されたゼオライトは、Ｓｉ／Ａｌのモル比が１０〜１００であり、アルミニウムの含量が少なく、水熱安定性に優れ、既存のゼオライトの構造的破壊が始まる温度である７５０℃以上の水熱処理工程でも、ゼオライトの構造的変化が起きないことが確認できる。また、既存のゼオライトの構造が完全に破壊される温度である９００℃でも、ゼオライト特性ピークが維持されていることが確認できる。
【０１００】
図７は、比較例及び製造例１のゼオライトにそれぞれ銅が担持された銅担持ゼオライトに水熱処理を行った後のイメージである。
【０１０１】
具体的に、製造例１で製造されたゼオライト及び比較例のゼオライトに銅を担持させた後、９００℃で水熱処理した状態を示した。
【０１０２】
図７の（ａ）及び図７の（ｂ）を参照すると、銅が担持された比較例（既存のＣｕ−ＳＳＺ−１３）の場合、９００℃で水熱処理に供すると、肉眼でも区分できる程度にゼオライトの特性を失うが。一方、銅が担持された製造例１（本発明のＣｕ−ＳＳＺ−１３）の場合、９００℃で水熱処理した後も銅担持されたゼオライト特有の青色を帯びることが分かる。
【０１０３】
したがって、既存のゼオライトの構造が完全に破壊される温度である９００℃でも、ゼオライトの特徴が維持されることが確認できる。
【０１０４】
図８は、比較例及び製造例１のゼオライトにそれぞれ銅が担持された銅担持ゼオライトのＳＣＲ反応活性を示したグラフである。
【０１０５】
具体的に、製造例１で製造されたゼオライト及び比較例のゼオライトに銅を担持させた後、７５０℃又は９００℃で水熱処理（ＨＴＡ）し、水熱処理しない銅担持ゼオライト（ｆｒｅｓｈ）と比較した。
【０１０６】
図８の（ａ）を参照すると、銅が担持された比較例（既存のＣｕ−ＳＳＺ−１３）の場合、７５０℃で水熱処理（ＨＴＡ）すると、ＳＣＲ反応活性が少し低くなり、９００℃で水熱処理すると、ＳＣＲ反応活性を失う。
【０１０７】
一方、図８の（ｂ）を参照すると、銅が担持された製造例１（既存のＣｕ−ＳＳＺ−１３）の場合、７５０℃で水熱処理（ＨＴＡ）しても、ＳＣＲ反応活性に変化がなく、９００℃で水熱処理しても、ＳＣＲ反応活性が比較的高く維持されることが分かる。
【０１０８】
したがって、本発明のゼオライトは、７５０℃以上の水熱処理工程でもゼオライトの構造的変化が起きないので、銅が担持されたＳＳＺ−１３形態のゼオライト（Ｃｕ−ＳＳＺ−１３）を製造して、既存の銅が担持されたＳＳＺ−１３形態のゼオライトが変形される温度である７５０℃以上の温度で、ＳＣＲ触媒として用いられ得ることが確認できる。
【０１０９】
具体的に、本発明の一実施例による銅が担持されたＳＳＺ−１３（Ｃｕ−ＳＳＺ−１３）形態のゼオライトは、既存の銅が担持されたＳＳＺ−１３形態のゼオライトがＳＣＲ反応活性を失い始める７５０℃以上の温度から、ＳＣＲ反応活性を完全に喪失する９００℃の温度まで、ＳＣＲ触媒として用いられ得ることが確認できる。
【０１１０】
上述したように、本発明は、低価格のベンジル基を含む構造誘導物質（ＳＤＡ）を用いたゼオライトの製造方法に関するものであり、それによって、原資材費用の減少、工程費用の減少等の効果を得ることができる。
【０１１１】
また、アルミニウム酸化物及びシリカを含む原料のＳｉＯ２／Ａｌ２Ｏ３のモル比を調節して、多様な形態のゼオライトを製造することができ、第２構造誘導物質及び硫酸イオンを含んだ化合物等の添加による追加的な効果を得ることもできる。
【０１１２】
一方、既存のゼオライトは、７５０℃以上の高温で熱処理すると、結晶構造が崩壊されてゼオライトの特性を失う。一方、本発明で製造したゼオライトは、水熱安定性及び触媒活性が遥かに向上した。これを確認するために、１０％のＨ２Ｏを含有した空気状態にて９００℃で水熱処理した後に、物性を測定した。特に、ゼオライトの微細細孔の維持可否を示す比表面積と、自動車の排気ガスの有害成分であるＮＯｘを除去するための選択的触媒還元反応の活性を調査した。
【図１】
0006799304.tif 000006
【図２】
0006799304.tif 000007
【図３】
0006799304.tif 000008
【図４】
0006799304.tif 000009
【図５】
0006799304.tif 000010
【図６】
0006799304.tif 000011
【図７】
0006799304.tif 000012
【図８】
0006799304.tif 000013